【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
少なくとも１つの官能性オレフィン共重合体を含む組成物であって、前記官能性オレフ
ィン共重合体が少なくとも５０モルパーセントのエチレンを含むブロック共重合体であり
、
前記官能性オレフィン共重合体が、少なくとも１つの融点Ｔｍ（℃）、および密度ｄ*
（ｇ／ｃｍ3）を有するオレフィン共重合体から形成され、この変数の数値が、
Ｔｍ＞−２００２．９＋４５３８．５（ｄ*）−２４２２．２（ｄ*）2
の関係に相当し、かつ
前記オレフィン共重合体が１．７〜３．５のＭｗ／Ｍｎを有する、組成物。
【請求項２】
前記オレフィン共重合体が少なくとも１つのヘテロ原子を含む少なくとも１つの不飽和
化合物で官能化される、請求項１に記載の組成物。
【請求項３】
前記オレフィン共重合体が少なくとも１つのカルボニル含有化合物で官能化される、請
求項１に記載の組成物。
【請求項４】
請求項３に記載の組成物であって、前記少なくとも１つのカルボニル含有化合物が、無水マレイン酸、ジブチルマレイン酸、ジシクロヘキシルマレイン酸、ジイソブチルマレイン酸、ジオクタデシルマレイン酸、Ｎ−フェニルマレイミド、無水シトラコン酸、無水テトラヒドロフタル酸、無水ブロモマレイン酸、無水クロロマレイン酸、無水ナディク酸、無水メチルナディク酸、無水アルケニルコハク酸、マレイン酸、フマル酸、ジエチルフマル酸、イタコン酸、シトラコン酸、クロトン酸、それらのエステル、それらのイミド、それらの塩、およびそれらのディールス−アルダー付加体から成る群より選択される、組成物。
【請求項５】
前記オレフィン共重合体が少なくとも１つのシラン化合物で官能化される、請求項１に
記載の組成物。
【請求項６】
請求項５に記載の組成物であって、前記少なくとも１つのシラン化合物が式（Ｉ）：
ＣＨ2＝ＣＲ−（ＣＯＯ）X（ＣnＨ2n）yＳｉＲ'3    （Ｉ）
（式中、Ｒが、水素原子またはメチル基であり；ｘおよびｙは０または１であり、ただし
これはｘが１である場合、ｙが１であるという条件下であり；ｎが１〜１２の整数であり
；そして各々のＲ'が独立して、１〜１２個の炭素原子を有するアルコキシ基、アリール
オキシ基、アラルオキシ基、芳香族アシルオキシ基、芳香族または脂肪族シロキシ基、１
〜１２個の炭素原子を有す脂肪族アシルオキシ基、アミノもしくは置換アミノ基、または
１〜６個の炭素原子を有する低級アルキル基である）
によって表される組成物。
【請求項７】
前記少なくとも１つのシラン化合物がビニルトリアルコキシシラン、ビニルトリアシル
オキシシランおよびビニルトリクロロシランから成る群より選択される、請求項５に記載
の組成物。
【請求項８】
請求項１に記載の組成物であって、前記オレフィン共重合体がメタクリル酸；アクリル
酸；アクリル酸のディールス−アルダー付加体；メタクリレート；アクリレート；グリシ
ジルメタクリレート；トリアルコキシシランメタクリレート；アクリロニトリル；２−イ
ソプロペニル−２−オキサゾリン；スチレン；α−メチルスチレン；ビニルトルエン；ジ
クロロスチレン；Ｎ−ビニルピロリジノン、ビニルアセテート、メタクリルオキシプロピ
ルトリアルコキシシラン、メタクリルオキシメチルトリアルコキシシランおよび塩化ビニ
ルから成る群より選択される少なくとも１つの化合物で官能化される、組成物。
【請求項９】
少なくとも１つの官能性マルチブロック共重合体を含む組成物であって、前記共重合体
は、少なくとも５０モルパーセントのエチレンおよび１つまたはそれ以上の共重合コモノ
マーを重合された形態で含むマルチブロック共重合体から調製され、前記マルチブロック
共重合体は、コモノマー含量、結晶性、密度、融点またはガラス転移温度が異なる２つま
たはそれ以上のセグメントまたはブロックを含み、そして
前記マルチブロック共重合体は、少なくとも１つのヘテロ原子を含有する不飽和化合物
から成る群より選択される少なくとも１つの化合物で官能化される、
組成物。
【請求項１０】
請求項９に記載の組成物であって、前記共重合体が、少なくとも１つのヘテロ原子を含
む、少なくとも１つの不飽和化合物とグラフトされ、かつ「マルチブロック共重合体中の
ＣＨ2／ＣＨ基」対「前記官能性共重合体中のＣＨ2−グラフト／ＣＨ−グラフト基」の比
が３以上である、組成物。
【請求項１１】
請求項９に記載の組成物であって、前記官能性マルチブロック共重合体が、前記マルチ
ブロック共重合体と少なくとも１つの化合物および少なくとも１つのイニシエータとを反
応させることによって調製され、かつ前記少なくとも１つのイニシエータが１００ｇのマ
ルチブロック共重合体あたり０．０１ｍｍｏｌ〜１０ｍｍｏｌのラジカルを生成し、かつ
前記少なくとも１つの化合物が、１００ｇのマルチブロック共重合体あたり０．０５〜１
０部の量で存在する、組成物。
【請求項１２】
前記少なくとも１つの化合物が、１００ｇのマルチブロック共重合体あたり０．０５〜
５部の量で存在する、請求項１１に記載の組成物。
【請求項１３】
前記少なくとも１つの化合物が、前記マルチブロック共重合体上に、前記マルチブロッ
ク共重合体の重量あたり０．１重量パーセント以上の量でグラフトされる、請求項９に記
載の組成物。
【請求項１４】
前記少なくとも１つの化合物が、前記マルチブロック共重合体上に、前記マルチブロッ
ク共重合体の重量あたり１．０重量パーセント以上の量でグラフトされる、請求項９に記
載の組成物。
【請求項１５】
少なくとも５０モルパーセントのエチレンを含む少なくとも１つのシラン−グラフトエ
チレン／α−オレフィンマルチブロックポリマーを含む組成物であって、前記シラン−グ
ラフトエチレン／α−オレフィンマルチブロックポリマーが、３５０°Ｆ（１７７℃）で
５０，０００ｃＰ未満の溶融粘度を有するオレフィン共重合体から形成される、組成物。
【請求項１６】
請求項１５に記載の組成物であって、前記シラン−グラフトエチレン／α−オレフィン
マルチブロックポリマー共重合体が、少なくとも１つの融点Ｔｍ（℃）、および密度ｄ*
（ｇ／ｃｍ3）を有するオレフィン共重合体から形成され、この変数の数値が、
Ｔm＞−２００２．９＋４５３８．５（ｄ*）−２４２２．２（ｄ*）2
の関係に相当し、かつ
前記オレフィン共重合体が１．７〜３．５のＭw／Ｍnを有する、組成物。
【請求項１７】
少なくとも１つの官能性エチレン／α−オレフィンマルチブロックポリマーを含む組成
物であって、前記官能性エチレン／α−オレフィンマルチブロックポリマーが、少なくと
も５０モルパーセントのエチレンを含み、３５０°Ｆ（１７７℃）で５０，０００ｃＰ未
満の溶融粘性を有するオレフィンマルチブロック共重合体から形成される、組成物。
【請求項１８】
請求項１５または請求項１７に記載の組成物であって、前記少なくとも１つのシラン−グラフトされるかまたは官能化されたオレフィン共重合体が、１〜３．５の分子量分布（Ｍｗ／Ｍｎ）を有するオレフィン共重合体から形成される、組成物。
【請求項１９】
請求項１５または請求項１７に記載の組成物であって、前記少なくとも１つのシラン−グラフトオレフィン共重合体が、５，０００〜２５，０００の数平均分子量を有するオレフィン共重合体から形成される、組成物。
【請求項２０】
請求項１５に記載の組成物であって、前記少なくとも１つのシラン−グラフトエチレン
／α−オレフィンマルチブロックポリマーが、前記組成物の総重量に基づいて１５〜５０
重量パーセントの量で存在し、かつ前記組成物がさらに、前記組成物の総重量に基づいて
、少なくとも１つの粘着付与剤の０〜４０重量パーセントを、そして前記組成物の総重量
に基づいて少なくとも１つのオイルの０〜４０重量パーセントを含む、組成物。
【請求項２１】
前記シラン−グラフトエチレン／α−オレフィンマルチブロックポリマーがさらに、硬
化触媒を含む、請求項２０に記載の組成物。
【請求項２２】
前記組成物が、硬化されている、請求項２１に記載の組成物。
【請求項２３】
請求項２２に記載の組成物であって、
（ａ）１１０°Ｆ（４３℃）以上のピールアドヒージョンフェイラーテンペラチャー（
ＰＡＦＴ）、
（ｂ）１４０°Ｆ（６０℃）以上のシーアアドヒージョンフェイラーテンペラチャー（
ＳＡＦＴ）；または
（ｃ）（ａ）および（ｂ）の両方
によって特徴付けられる、組成物。
【請求項２４】
請求項１７に記載の組成物であって、前記少なくとも１つの官能性エチエン／α−オレ
フィンマルチブロックポリマーが、前記組成物の総重量に基づいて１５〜５０重量パーセ
ントの量で存在し、かつ前記組成物がさらに、前記組成物の総重量に基づいて、少なくと
も１つの粘着付与剤の０〜４０重量パーセントを、そして前記組成物の総重量に基づいて
少なくとも１つのオイルの０〜４０重量パーセントを含む、組成物。
【請求項２５】
前記少なくとも１つのシラン−グラフトされるかまたは官能化されたオレフィン共重合体が、０．８５５ｇ／ｃｃ〜０．９３ｇ／ｃｃの密度を有するオレフィンマルチブロック共重合体から形成される、請求項１５または１７に記載の組成物。
【請求項２６】
少なくとも５０モルパーセントのエチレンを含むエチレン／α−オレフィンマルチブロ
ックポリマーと少なくとも１つのシラン化合物との反応から形成される反応生成物を含む
組成物。
【請求項２７】
少なくとも５０モルパーセントのエチレンを含むエチレン／α−オレフィンマルチブロ
ックポリマーと少なくとも１つのポリ（スルホニルアジド）または少なくとも１つの過酸
化物との反応から形成される反応生成物を含む組成物。
【請求項２８】
前記エチレン／α−オレフィンマルチブロックポリマーと前記反応生成物との間の粘性
の変化が０．１ｒａｄ／ｓｅｃという剪断振動数で５％より大きい、請求項２７に記載の
組成物。
【請求項２９】
前記エチレン／α−オレフィンマルチブロックポリマーが、少なくとも４００ｐｐｍの
少なくとも１つのポリ（スルホニルアジド）または少なくとも１つの過酸化物と反応され
る、請求項２７に記載の組成物。
【請求項３０】
前記反応がさらに架橋助剤を含む、請求項２９に記載の組成物。
【請求項３１】
前記架橋助剤がシアヌレートである、請求項３０に記載の組成物。
【請求項３２】
ポリプロピレンをさらに含む、請求項２７〜３１のいずれか１項に記載の組成物。
【請求項３３】
前記組成物が、５より大きい粘性比（１９０℃で測定された、１００ｒａｄ／ｓｅｃで
の剪断粘性に対する０．１ｒａｄ／ｓｅｃでの剪断粘性の比）を有する、請求項２７〜３
１のいずれか１項に記載の組成物。
【請求項３４】
少なくとも５０モルパーセントのエチレンを含むエチレン／α−オレフィンマルチブロ
ックポリマーと少なくとも１つの無水マレイン酸との反応から形成される反応生成物を含
む、組成物。
【請求項３５】
前記組成物が、同様の密度のエチレン／α−オレフィンランダム共重合体よりも大きい
平均Ｉｚｏｄ衝撃強度を有する、請求項３４に記載の組成物。
【請求項３６】
官能性エチレン／α−オレフィン共重合体であって、少なくとも１つのヘテロ原子を含
む少なくとも１つの不飽和化合物、および以下のうちの１つまたはそれ以上によって特徴
付けられる少なくとも５０モルパーセントのエチレンを含むエチレン／α−オレフィン共
重合体の反応生成物である、官能性エチレン／α−オレフィン共重合体：
（ａ）１．７〜３．５のＭｗ／Ｍｎ、そして融解熱ΔＨ（Ｊ／ｇ）、および最高のＤＳＣピークと最高のＣＲＹＳＴＡＦピークとの間の温度差として規定される、デルタ量ΔＴ（℃）によって特徴付けられ、このΔＴおよびΔＨの数値が、以下の関係：
ΔＨがゼロより大きくかつ最大１３０Ｊ／ｇまでは、ΔＴ＞−０．１２９９（ΔＨ）
＋６２．８１、
ΔＨが１３０Ｊ／ｇより大きければ、ΔＴ≧４８℃、
を有し、
ここで前記ＣＲＹＳＴＡＦピークが累積ポリマーの少なくとも５パーセントを用いて決定
され、かつ前記ポリマーの５パーセント未満が特定可能なＣＲＹＳＴＡＦピークを有する
ならば、前記ＣＲＹＳＴＡＦ温度は３０℃であるか、または
（ｂ）前記エチレン／α−オレフィン共重合体の圧縮成形フィルムで測定された、３０
０パーセントのひずみかつ１サイクルでのパーセントである、弾性回復Ｒｅ、そして密度
ｄ（ｇ／ｃｍ3）を有し、前記Ｒｅおよびｄの数値が、前記エチレン／α−オレフィン共
重合体が実質的に架橋相を有さない場合、以下の関係、
Ｒｅ＞１４８１−１６２９（ｄ）を満たすか、または
（ｃ）ＴＲＥＦを用いて分画される場合、４０℃と１３０℃との間で溶離する分子画分
であって、前記同じ温度の間で溶離する比較対象となるエチレンランダム共重合体画分の
コモノマーモル含量よりも少なくとも５パーセント高いコモノマーモル含量を有するとい
う点で特徴付けられる画分であって、前記比較対象となるエチレンランダム共重合体が同
じコモノマー（単数または複数）を有し、かつメルトインデックス、密度、およびコモノ
マーモル含量（ポリマー全体に基づく）を前記エチレン／α−オレフィン共重合体のもの
の１０パーセント以内で有するか、または、
（ｄ）ＴＲＥＦを用いて分画される場合、４０℃と１３０℃との間で溶離する少なくとも１つの分子画分であって、少なくとも０．５かつ最大１までのブロックインデックスを有するという点で特徴づけられる画分を有するか；または
（ｅ）２５℃での貯蔵弾性率であるＧ'（２５℃）、および１００℃での貯蔵弾性率であるＧ'（１００℃）を有し、前記Ｇ'（１００℃）に対するＧ'（２５℃）の比が１：１〜９：１の範囲である。